(57)【特許請求の範囲】
【請求項１】
眼科デバイス材料であって
ａ）式（Ｉ）のＵＶ／短波長可視光吸収剤であって、
【化１１】
0005448166.tif 000022
ここで、式（Ｉ）について
Ｒ１は、ハロゲン、ＯＨ、Ｃ１〜Ｃ１２アルキルオキシ、必要に応じて置換されたフェノキシ、または必要に応じて置換されたナフチルオキシであり、ここで、必要に応じた置換基は、Ｃ１〜Ｃ６アルキル、Ｃ１〜Ｃ６アルコキシ、ＯＨ、−（ＣＨ２ＣＨ２Ｏ）ｎ−、または−（ＣＨ２ＣＨ（ＣＨ３）Ｏ）ｎ−であり；
Ｒ２は、Ｃ１〜Ｃ１２アルキル、（ＣＨ２ＣＨ２Ｏ）ｎ、（ＣＨ２ＣＨ（ＣＨ３）Ｏ）ｎ、またはＣＨ２ＣＨ２ＣＨ２（Ｓｉ（ＣＨ３）２Ｏ）ｍＳｉ（ＣＨ３）２ＣＨ２ＣＨ２ＣＨ２であり；
Ｘは、Ｒ２が（ＣＨ２ＣＨ２Ｏ）ｎまたは（ＣＨ２ＣＨ（ＣＨ３）Ｏ）ｎである場合には存在せず、そうでなければＸは、Ｏ、ＮＲ４またはＳであり；
Ｒ３は、存在しないか、Ｃ（＝Ｏ）、Ｃ（＝Ｏ）ＣｊＨ２ｊ、Ｃ１〜Ｃ６アルキル、フェニル、またはＣ１〜Ｃ６アルキルフェニルであり；
Ｒ４は、Ｈまたはメチルであり；
Ｒ５は、Ｈ、Ｃ１〜Ｃ６アルキル、またはフェニルであり；
Ｒ６は、ＨまたはＣ１〜Ｃ１２アルキルであり；
ｎは、２〜１０である；そして
ｊは、１〜６である、ＵＶ／短波長可視光吸収剤；
ｂ）４３０ｎｍ〜５００ｎｍの範囲における波長を有する光を減衰する重合可能な黄色色素；
ｃ）７５％（ｗｔ．）以上の量のデバイス形成モノマー；および
ｄ）架橋剤、を含み、ここで、該ＵＶ／短波長可視光吸収剤の量、および該重合可能黄色色素の量が、該眼科デバイス材料が以下の光透過特徴
【表５】
0005448166.tif 000023
を有させるに十分である、眼科デバイス材料。
【請求項２】
式（Ｉ）において、
Ｒ１は、Ｃｌ、Ｂｒ、Ｃ１〜Ｃ４アルコキシ、またはフェノキシであり；
Ｒ２は、Ｃ１〜Ｃ６アルキルであり；
Ｘは、ＯまたはＮＲ４であり；
Ｒ３は、Ｃ（＝Ｏ）またはＣ１〜Ｃ６アルキルフェニルであり；
Ｒ４は、Ｈまたはメチルであり；
Ｒ５は、Ｈであり；そして
Ｒ６は、Ｃ４〜Ｃ１２ｔ−アルキルである、請求項１に記載の眼科デバイス材料。
【請求項３】
式（Ｉ）において、
Ｒ１は、メトキシであり；
Ｒ２は、Ｃ２〜Ｃ３アルキルであり；
Ｘは、Ｏであり；
Ｒ３は、Ｃ（＝Ｏ）であり；
Ｒ４は、Ｈまたはメチルであり；
Ｒ５は、Ｈであり；そして
Ｒ６は、ｔ−ブチルである、請求項２に記載の眼科デバイス材料。
【請求項４】
前記式（Ｉ）のＵＶ／短波長可視光吸収剤が、２−｛２’−ヒドロキシ−３’−ｔｅｒｔ−ブチル−５’［３’’−（４’’’−ビニルベンジルオキシ）プロポキシル］フェニル｝−５−メトキシ−２Ｈ−ベンゾトリアゾールおよび２−［２’−ヒドロキシ−３’−ｔｅｒｔ−ブチル−５’−（３’’−メタクリロイルオキシプロポキシ）フェニル］−５−メトキシ−２Ｈ−ベンゾトリアゾールからなる群から選択される、請求項１に記載の眼科デバイス材料。
【請求項５】
前記重合可能な黄色色素が、以下の式（ＩＩ）の色素；以下の式（ＩＩＩ）の色素；および
【化１２】
0005448166.tif 000024
；からなる群から選択され、
【化１３】
0005448166.tif 000025
ここで、式（ＩＩ）について、
Ｒ’は、独立にＨまたはＣＨ３であり；
Ｒ６およびＲ７は、独立にＨ、Ｃ１〜Ｃ２０アルキル、ＯＣＨ３、ＯＣ２Ｈ５、ＯＣ３Ｈ７、またはＯＣ４Ｈ９であり；
ｉおよびｊは、独立に１または２であり；
Ｒ８、Ｒ９、Ｒ１０およびＲ１１は、独立に、単独または任意の組み合わせの、炭素、水素、ケイ素、酸素、窒素、リン、硫黄、塩素、臭素、またはフッ素を含む１０原子までのアクリル有機スペーシング基であり；
ｋおよびｍは、独立に１〜６であり；
ｌおよびｎは、独立に０〜６であり；
Ｘは、Ｏ、ＮＨ、ＮＲ５であり；そして
Ｒ５は、Ｃ１〜Ｃ１０アルキルであり、
【化１４】
0005448166.tif 000026
ここで、式（ＩＩＩ）について
Ｒは、ＨまたはＣＨ３であり；
Ｒ１は、Ｈ、Ｃ１〜Ｃ２０アルキル、ＯＣＨ３、ＯＣ２Ｈ５、ＯＣ３Ｈ７、またはＯＣ４Ｈ９であり；
ａおよびｂは、独立に１または２であり；
Ｒ２は、Ｒ１、ＯＨ、ＮＨ２、ＮＨＲ５、Ｎ（Ｒ５）２、ＳＨ、ＳＲ５、ＯＲ５、ＯＳｉ（Ｒ５）３、またはＳｉ（Ｒ５）３であり；
Ｒ３は、上記色素部分に直接結合され、そして６炭素原子までのアルキル基からなり；
Ｒ４は、単独または任意の組み合わせの、炭素、水素、ケイ素、酸素、窒素、リン、硫黄、塩素、臭素、またはフッ素を含む１０原子までのアクリル有機スペーシング基であり；
Ｘは、Ｏ、ＮＨ、ＮＲ５であり；
Ｒ５は、Ｃ１〜Ｃ１０アルキルであり；
ｄ、ｅ、ｇ、およびｈは、独立に０〜４の整数であり；そして
ｃおよびｆは、独立に１〜４の整数である、請求項１に記載の眼科デバイス材料。
【請求項６】
前記重合可能な黄色色素が、Ｎ，Ｎ−ビス−（２−メタクロイルオキシエチル）−（４−フェニルアゾ）アニリンおよびＮ−２−［３−（２’−メチルフェニルアゾ）−４−ヒドロキシフェニル］エチルメタクリルアミドからなる群から選択される、請求項５に記載の眼科デバイス材料。
【請求項７】
前記ＵＶ／短波長可視光吸収剤の量が、０．５％（ｗｔ．）〜４％（ｗｔ．）である、請求項１に記載の眼科デバイス材料。
【請求項８】
前記ＵＶ／短波長可視光吸収剤の量が、１％（ｗｔ．）〜３％（ｗｔ．）である、請求項７に記載の眼科デバイス材料。
【請求項９】
前記ＵＶ／短波長可視光吸収剤の量が、１．５％（ｗｔ．）〜２．５％（ｗｔ．）である、請求項７に記載の眼科デバイス材料。
【請求項１０】
前記重合可能な黄色色素の量が、０．００１％（ｗｔ．）〜０．５％（ｗｔ．）である、請求項１に記載の眼科デバイス材料。
【請求項１１】
前記重合可能な黄色色素の量が、０．０１％（ｗｔ．）〜０．１％（ｗｔ．）である、請求項１０に記載の眼科デバイス材料。
【請求項１２】
前記重合可能な黄色色素の量が、０．０１％（ｗｔ．）〜０．０５％（ｗｔ．）である、請求項１０に記載の眼科デバイス材料。
【請求項１３】
前記デバイス形成モノマーが、アクリル含有モノマーおよびシリコーン含有モノマーからなる群から選択される、請求項１に記載の眼科デバイス材料。
【請求項１４】
前記デバイス形成モノマーが、式（ＩＶ）
【化１５】
0005448166.tif 000027
のモノマーであって、
ここで式（ＩＶ）について
Ａは、Ｈ、ＣＨ３、ＣＨ２ＣＨ３、またはＣＨ２ＯＨであり；
Ｂは、（ＣＨ２）ｍまたは［Ｏ（ＣＨ２）２］ｚであり；
Ｃは、（ＣＨ２）ｗであり；
ｍは、２〜６であり；
ｚは、１〜１０であり；
Ｙは、存在しないか、Ｏ、Ｓ、またはＮＲ’であり、但しＹがＯ、Ｓ、またはＮＲ’であるとき、そのときはＢは（ＣＨ２）ｍであり；
Ｒ’は、Ｈ、ＣＨ３、Ｃｎ’Ｈ２ｎ’＋１（ｎ’＝１〜１０）、イソ−ＯＣ３Ｈ７、Ｃ６Ｈ５、またはＣＨ２Ｃ６Ｈ５であり；
ｗは、０〜６であり、但しｍ＋ｗ≦８であり；そして
Ｄは、Ｈ、Ｃ１〜Ｃ４アルキル、Ｃ１〜Ｃ４アルコキシ、Ｃ６Ｈ５、ＣＨ２Ｃ６Ｈ５またはハロゲンであるモノマーである、請求項１３に記載の眼科デバイス材料。
【請求項１５】
式（ＩＶ）について、ＡがＨまたはＣＨ３であり、Ｂが（ＣＨ２）ｍであり、ｍが２〜５であり、Ｙが存在しないかまたはＯであり、ｗが０〜１であり、そしてＤがＨである、請求項１４に記載の眼科デバイス材料。
【請求項１６】
前記デバイス形成モノマーが、２−フェニルエチルメタクリレート；４−フェニルブチルメタクリレート；５−フェニルペンチルメタクリレート；２−ベンジルオキシエチルメタクリレート；および３−ベンジルオキシプロピルメタクリレート；ならびにそれらの対応するアクリレートからなる群から選択される、請求項１５に記載の眼科デバイス材料。
【請求項１７】
前記架橋剤が、エチレングリコールジメタクリレート；ジエチレングリコールジメタクリレート；アリルメタクリレート；１，３−プロパンジオールジメタクリレート；２，３−プロパンジオールジメタクリレート；１，６−ヘキサンジオールジメタクリレート；１，４−ブタンジオールジメタクリレート；ＣＨ２＝Ｃ（ＣＨ３）Ｃ（＝Ｏ）Ｏ−（ＣＨ２ＣＨ２Ｏ）ｐ−Ｃ（＝Ｏ）Ｃ（ＣＨ３）＝ＣＨ２ここでｐ＝１〜５０；およびＣＨ２＝Ｃ（ＣＨ３）Ｃ（＝Ｏ）Ｏ（ＣＨ２）ｔＯ−Ｃ（＝Ｏ）Ｃ（ＣＨ３）＝ＣＨ２、ここでｔは３〜２０；ならびにそれらの対応するアクリレートからなる群から選択される、請求項１に記載の眼科デバイス材料。
【請求項１８】
前記架橋剤の量が、０．１％（ｗｔ．）〜２０％（ｗｔ．）である、請求項１に記載の眼科デバイス材料。
【請求項１９】
前記眼科デバイスが、眼内レンズ；コンタクトレンズ；角膜補綴具；または角膜リングもしくは角膜インレーからなる群から選択される、請求項１に記載の材料を含む眼科デバイス。
【発明の詳細な説明】
【技術分野】
【０００１】
（発明の分野）
本発明は、改良された眼科デバイス材料に関する。特に、本発明は、改良された光透過特徴を有する移植可能な眼科レンズに関する。
【背景技術】
【０００２】
（発明の背景）
過去においては、ｏＭＴＰ（化合物１）のような、ベンゾトリアゾールＵＶ吸収剤が、環境中のＵＶ照射からの保護を提供するために眼内レンズ（ＩＯＬ）に添加されていた。代表的には、ＵＶ吸収剤は、重合の間のＩＯＬ材料中への共有結合性組み込みのために、それらの化学的構造中にビニル、アクリレートまたはメタクリレート官能基のような重合可能な部分を所有している。これらベンゾトリアゾールＵＶ吸収剤の大部分は、濃度に依存して３９０ｎｍ〜４１０ｎｍの範囲において１％〜１０％の間のＵＶ透過カットオフを提供する。
【０００３】
【化１】
0005448166.tif 000002
より最近、重合可能な黄色の色素がまた、有害な青色光照射を吸収するためにＩＯＬに添加されている。例えば、特許文献１および２を参照のこと。大部分の黄色色素は、青色光を広い波長範囲にわたって吸収し、そして用いられる黄色色素の濃度に依存して通常５００〜４００ｎｍの青色光の段階的減衰をもたらす。青−紫領域における透過スペクトルのより鋭いカットオフが所望される場合、従来の黄色色素は、その領域において鋭いカットオフを提供できなかった。また、４５０ｎｍより上の波長をほとんど吸収しないか、または吸収せず、約４００ｎｍ〜約４５０ｎｍの間の波長を選択的にフィルターする高度に選択的な紫色光透過フィルターを有する眼科デバイスを開示する特許文献３を参照のこと。
【先行技術文献】
【特許文献】
【０００４】
【特許文献１】米国特許第５，４７０，９３２号明細書
【特許文献２】米国特許第５，５４３，５０４号明細書
【特許文献３】米国特許出願公開第２００５／０２４３２７２号明細書
【発明の概要】
【課題を解決するための手段】
【０００５】
（発明の要旨）
ＩＯＬとしての使用のために特に適するが、コンタクトレンズ、角膜補綴具、または角膜リングまたは角膜インレーのようなその他の眼科デバイスとしてもまた有用である眼科デバイス材料が発見された。これらの材料は、特定のＵＶ吸収剤および重合可能な黄色色素の組み合わせを含む。これら材料は、天然のヒト水晶体と比較して、特に短波長青色光領域において改良された光透過特徴を有する。
【０００６】
重合可能な黄色色素と組み合わせて特定のベンゾトリアゾールＵＶ吸収剤を用いることにより、ＩＯＬの光吸収特徴は、青−紫カットオフを提供するように改変され得（４００ｎｍ〜４３０ｎｍ範囲において〜１％Ｔ）、そして５００ｎｍ〜４００ｎｍの青色光を減衰する透過性を提供し得る。本発明の材料は、（厚みが約０．８ｍｍ〜１ｍｍの矩形フィルムまたは「スラブ」材料サンプルに基づく）以下の光透過特徴を有する。それらは、ＵＶ−可視スペクトルの青−紫領域（４００ｎｍ〜４４０ｎｍ）内に透過カットオフを有する。この青−紫カットオフは、１％および１０％透過値について達成された波長によって特徴付けられる。従って、好ましい青−紫カットオフ波長は、１％Ｔカットオフについて４１０ｎｍ〜４３０ｎｍであり、そして１０％Ｔカットオフについて４２０ｎｍ〜４４０ｎｍである。好ましい青−紫カットオフのこれらの範囲はまた、表１に提供される。
【０００７】
中央青色光領域（４４０ｎｍ〜４６０ｎｍ）を通る透過特徴は、高レベルの透過光（＞７０％）と吸収光との間の大部分の遷移をともなう。４４０ｎｍ、４５０ｎｍおよび４６０ｎｍの透過の範囲は表１に列挙される。この領域における柔軟性は、若いヒト水晶体への接近を許容することを可能にするか、または損なわれた網膜機能をもつ患者の利益のために最大保護を提供することを可能にする。
【０００８】
最後に、高透過部分（４７０ｎｍ〜５００ｎｍ）は、大部分の光が、可能な光の最大透過まで眼内レンズを通って透過することを可能にする、青色光領域の区域である。青色スペクトルのこの部分は、短波長青−紫色光より網膜により有害でなく、そしてより高い透過が許される。高透過青色光領域のための好ましい特徴の範囲がまた、表１に提供される。
【０００９】
【表１】
0005448166.tif 000003
例えば、本発明は、以下の項目を提供する。
（項目１）
眼科デバイス材料であって
ａ）式（Ｉ）のＵＶ／短波長可視光吸収剤であって、
【化１１】
0005448166.tif 000004
ここで、式（Ｉ）について
Ｒ１は、ハロゲン、ＯＨ、Ｃ１〜Ｃ１２アルキルオキシ、必要に応じて置換されたフェノキシ、または必要に応じて置換されたナフチルオキシであり、ここで、必要に応じた置換基は、Ｃ１〜Ｃ６アルキル、Ｃ１〜Ｃ６アルコキシ、ＯＨ、−（ＣＨ２ＣＨ２Ｏ）ｎ−、または−（ＣＨ２ＣＨ（ＣＨ３）Ｏ）ｎ−であり；
Ｒ２は、Ｃ１〜Ｃ１２アルキル、（ＣＨ２ＣＨ２Ｏ）ｎ、（ＣＨ２ＣＨ（ＣＨ３）Ｏ）ｎ、またはＣＨ２ＣＨ２ＣＨ２（Ｓｉ（ＣＨ３）２Ｏ）ｍＳｉ（ＣＨ３）２ＣＨ２ＣＨ２ＣＨ２であり；
Ｘは、Ｒ２が（ＣＨ２ＣＨ２Ｏ）ｎまたは（ＣＨ２ＣＨ（ＣＨ３）Ｏ）ｎである場合には存在せず、そうでなければＸは、Ｏ、ＮＲ４またはＳであり；
Ｒ３は、存在しないか、Ｃ（＝Ｏ）、Ｃ（＝Ｏ）ＣｊＨ２ｊ、Ｃ１〜Ｃ６アルキル、フェニル、またはＣ１〜Ｃ６アルキルフェニルであり；
Ｒ４は、Ｈまたはメチルであり；
Ｒ５は、Ｈ、Ｃ１〜Ｃ６アルキル、またはフェニルであり；
Ｒ６は、ＨまたはＣ１〜Ｃ１２アルキルであり；
ｎは、２〜１０である；そして
ｊは、１〜６である、ＵＶ／短波長可視光吸収剤；
ｂ）４３０ｎｍ〜５００ｎｍの範囲における波長を有する光を減衰する重合可能な黄色色素；
ｃ）７５％（ｗｔ．）以上の量のデバイス形成モノマー；および
ｄ）架橋剤、を含み、ここで、該ＵＶ／短波長可視光吸収剤の量、および該重合可能黄色色素の量が、該眼科デバイス材料が以下の光透過特徴
【表５】
0005448166.tif 000005
を有させるに十分である、眼科デバイス材料。
（項目２）
式（Ｉ）において、
Ｒ１は、Ｃｌ、Ｂｒ、Ｃ１〜Ｃ４アルコキシ、またはフェノキシであり；
Ｒ２は、Ｃ１〜Ｃ６アルキルであり；
Ｘは、ＯまたはＮＲ４であり；
Ｒ３は、Ｃ（＝Ｏ）またはＣ１〜Ｃ６アルキルフェニルであり；
Ｒ４は、Ｈまたはメチルであり；
Ｒ５は、Ｈであり；そして
Ｒ６は、Ｃ４〜Ｃ１２ｔ−アルキルである、項目１に記載の眼科デバイス材料。
（項目３）
式（Ｉ）において、
Ｒ１は、メトキシであり；
Ｒ２は、Ｃ２〜Ｃ３アルキルであり；
Ｘは、Ｏであり；
Ｒ３は、Ｃ（＝Ｏ）であり；
Ｒ４は、Ｈまたはメチルであり；
Ｒ５は、Ｈであり；そして
Ｒ６は、ｔ−ブチルである、項目２に記載の眼科デバイス材料。
（項目４）
前記式（Ｉ）のＵＶ／短波長可視光吸収剤が、２−｛２’−ヒドロキシ−３’−ｔｅｒｔ−ブチル−５’［３’’−（４’’’−ビニルベンジルオキシ）プロポキシル］フェニル｝−５−メトキシ−２Ｈ−ベンゾトリアゾールおよび２−｛２’−ヒドロキシ−３’−ｔｅｒｔ−ブチル−５’−（３’’−メタクリロイルオキシプロポキシ）フェニル｝−５−メトキシ−２Ｈ−ベンゾトリアゾールからなる群から選択される、項目１に記載の眼科デバイス材料。
（項目５）
前記重合可能な黄色色素が、以下の式（ＩＩ）の色素；以下の式（ＩＩＩ）の色素；および
【化１２】
0005448166.tif 000006
；からなる群から選択され、
【化１３】
0005448166.tif 000007
ここで、式（ＩＩ）について、
Ｒ’およびＲ’’は、独立にＨまたはＣＨ３であり；
Ｒ６およびＲ７は、独立にＨ、Ｃ１〜Ｃ２０アルキル、ＯＣＨ３、ＯＣ２Ｈ５、ＯＣ３Ｈ７、またはＯＣ４Ｈ９であり；
ｉおよびｊは、独立に１または２であり；
Ｒ８、Ｒ９、Ｒ１０およびＲ１１は、独立に、単独または任意の組み合わせの、炭素、水素、ケイ素、酸素、窒素、リン、硫黄、塩素、臭素、またはフッ素を含む１０原子までのアクリル有機スペーシング基であり；
ｋおよびｍは、独立に１〜６であり；
ｌおよびｎは、独立に０〜６であり；
Ｘは、Ｏ、ＮＨ、ＮＲ５であり；そして
Ｒ５は、Ｃ１〜Ｃ１０アルキルであり、
【化１４】
0005448166.tif 000008
ここで、式（ＩＩＩ）について
Ｒは、ＨまたはＣＨ３であり；
Ｒ１は、Ｈ、Ｃ１〜Ｃ２０アルキル、ＯＣＨ３、ＯＣ２Ｈ５、ＯＣ３Ｈ７、またはＯＣ４Ｈ９であり；
ａおよびｂは、独立に１または２であり；
Ｒ２は、Ｒ１、ＯＨ、ＮＨ２、ＮＨＲ５、Ｎ（Ｒ５）２、ＳＨ、ＳＲ５、ＯＲ５、ＯＳｉ（Ｒ５）３、またはＳｉ（Ｒ５）３であり；
Ｒ３は、上記色素部分に直接結合され、そして６炭素原子までのアルキル基からなり；
Ｒ４は、単独または任意の組み合わせの、炭素、水素、ケイ素、酸素、窒素、リン、硫黄、塩素、臭素、またはフッ素を含む１０原子までのアクリル有機スペーシング基であり；Ｘは、Ｏ、ＮＨ、ＮＲ５であり；
Ｒ５は、Ｃ１〜Ｃ１０アルキルであり；
ｄ、ｅ、ｇ、およびｈは、独立に０〜４の整数であり；そして
ｃおよびｆは、独立に１〜４の整数である、項目１に記載の眼科デバイス材料。
（項目６）
前記重合可能な黄色色素が、Ｎ，Ｎ−ビス−（２−メタクロイルオキシエチル）−（４−フェニルアゾ）アニリンおよびＮ−２−［３−（２’−メチルフェニルアゾ）−４−ヒドロキシフェニル］エチルメタクリルアミドからなる群から選択される、項目５に記載の眼科デバイス材料。
（項目７）
前記ＵＶ／短波長可視光吸収剤の量が、０．５％（ｗｔ．）〜４％（ｗｔ．）である、項目１に記載の眼科デバイス材料。
（項目８）
前記ＵＶ／短波長可視光吸収剤の量が、１％（ｗｔ．）〜３％（ｗｔ．）である、項目７に記載の眼科デバイス材料。
（項目９）
前記ＵＶ／短波長可視光吸収剤の量が、１．５％（ｗｔ．）〜２．５％（ｗｔ．）である、項目７に記載の眼科デバイス材料。
（項目１０）
前記重合可能な黄色色素の量が、０．００１％（ｗｔ．）〜０．５％（ｗｔ．）である、項目１に記載の眼科デバイス材料。
（項目１１）
前記重合可能な黄色色素の量が、０．０１％（ｗｔ．）〜０．１％（ｗｔ．）である、項目１０に記載の眼科デバイス材料。
（項目１２）
前記重合可能な黄色色素の量が、０．０１％（ｗｔ．）〜０．０５％（ｗｔ．）である、項目１０に記載の眼科デバイス材料。
（項目１３）
前記デバイス形成モノマーが、アクリル含有モノマーおよびシリコーン含有モノマーからなる群から選択される、項目１に記載の眼科デバイス材料。
（項目１４）
前記デバイス形成モノマーが、式（ＩＶ）
【化１５】
0005448166.tif 000009
のモノマーであって、
ここで式（ＩＶ）について
Ａは、Ｈ、ＣＨ３、ＣＨ２ＣＨ３、またはＣＨ２ＯＨであり；
Ｂは、（ＣＨ２）ｍまたは［Ｏ（ＣＨ２）２］ｚであり；
Ｃは、（ＣＨ２）ｗであり；
ｍは、２〜６であり；
ｚは、１〜１０であり；
Ｙは、存在しないか、Ｏ、Ｓ、またはＮＲ’であり、但しＹがＯ、Ｓ、またはＮＲ’であるとき、そのときはＢは（ＣＨ２）ｍであり；
Ｒ’は、Ｈ、ＣＨ３、Ｃｎ’Ｈ２ｎ’＋１（ｎ’＝１〜１０）、イソ−ＯＣ３Ｈ７、Ｃ６Ｈ５、またはＣＨ２Ｃ６Ｈ５であり；
ｗは、０〜６であり、但しｍ＋ｗ≦８であり；そして
Ｄは、Ｈ、Ｃ１〜Ｃ４アルキル、Ｃ１〜Ｃ４アルコキシ、Ｃ６Ｈ５、ＣＨ２Ｃ６Ｈ５またはハロゲンであるモノマーである、項目１３に記載の眼科デバイス材料。
（項目１５）
式（ＩＶ）について、ＡがＨまたはＣＨ３であり、Ｂが（ＣＨ２）ｍであり、ｍが２〜５であり、Ｙが存在しないかまたはＯであり、ｗが０〜１であり、そしてＤがＨである、項目１４に記載の眼科デバイス材料。
（項目１６）
前記デバイス形成モノマーが、２−フェニルエチルメタクリレート；４−フェニルブチルメタクリレート；５−フェニルペンチルメタクリレート；２−ベンジルオキシエチルメタクリレート；および３−ベンジルオキシプロピルメタクリレート；ならびにそれらの対応するアクリレートからなる群から選択される、項目１５に記載の眼科デバイス材料。
（項目１７）
前記架橋剤が、エチレングリコールジメタクリレート；ジエチレングリコールジメタクリレート；アリルメタクリレート；１，３−プロパンジオールジメタクリレート；２，３−プロパンジオールジメタクリレート；１，６−ヘキサンジオールジメタクリレート；１，４−ブタンジオールジメタクリレート；ＣＨ２＝Ｃ（ＣＨ３）Ｃ（＝Ｏ）Ｏ−（ＣＨ２ＣＨ２Ｏ）ｐ−Ｃ（＝Ｏ）Ｃ（ＣＨ３）＝ＣＨ２ここでｐ＝１〜５０；およびＣＨ２＝Ｃ（ＣＨ３）Ｃ（＝Ｏ）Ｏ（ＣＨ２）ｔＯ−Ｃ（＝Ｏ）Ｃ（ＣＨ３）＝ＣＨ２、ここでｔは３〜２０；ならびにそれらの対応するアクリレートからなる群から選択される、項目１に記載の眼科デバイス材料。
（項目１８）
前記架橋剤の量が、０．１％（ｗｔ．）〜２０％（ｗｔ．）である、項目１に記載の眼科デバイス材料。
（項目１９）
前記眼科デバイスが、眼内レンズ；コンタクトレンズ；角膜補綴具；または角膜リングもしくは角膜インレーからなる群から選択される、項目１に記載の材料を含む眼科デバイス。
【図面の簡単な説明】
【００１０】
【図１】図１は、実施例１の眼科デバイス材料の透過率を示す。
【図２】図２は、実施例２の眼科デバイス材料の透過率を示す。
【発明を実施するための形態】
【００１１】
（発明の詳細な説明）
そうでないことが示されなければ、すべての成分量は、％（ｗ／ｗ）基準（「ｗｔ．％」）で呈示される。
【００１２】
その他であることが特定されなければ、「カットオフ」は、光透過が１％を超えない波長を意味する。「１％カットオフ」は、光透過が１％を超えない波長を意味する。「１０％カットオフ」は、光透過が１０％を超えない波長を意味する。
【００１３】
代表的なベンゾトリアゾールＵＶ吸収剤またはベンゾフェノンＵＶ吸収剤は、ＵＶ吸収剤濃度に依存して、ＩＯＬ材料について４００ｎｍより小さい波長で鋭いカットオフを提供する。しかし、特定の置換された２−ヒドロキシフェニルベンゾトリアゾールＵＶ吸収剤は、スペクトルの短波長可視領域（４１０ｎｍ〜４３０ｎｍ）における透過カットオフを提供し得、そしてまたＵＶ照射（＜４００ｎｍ）からの保護を提供する。本発明の眼科デバイス材料における使用のために適切なＵＶ／短波長可視光吸収剤は、式（Ｉ）によって表される。
【００１４】
【化２】
0005448166.tif 000010
ここで、式（Ｉ）について
Ｒ１は、ハロゲン、ＯＨ、Ｃ１〜Ｃ１２アルキルオキシ、必要に応じて置換されたフェノキシ、または必要に応じて置換されたナフチルオキシであり、ここで、必要に応じた置換基は、Ｃ１〜Ｃ６アルキル、Ｃ１〜Ｃ６アルコキシ、ＯＨ、−（ＣＨ２ＣＨ２Ｏ）ｎ−、または−（ＣＨ２ＣＨ（ＣＨ３）Ｏ）ｎ−であり；
Ｒ２は、Ｃ１〜Ｃ１２アルキル、（ＣＨ２ＣＨ２Ｏ）ｎ、（ＣＨ２ＣＨ（ＣＨ３）Ｏ）ｎ、またはＣＨ２ＣＨ２ＣＨ２（Ｓｉ（ＣＨ３）２Ｏ）ｍＳｉ（ＣＨ３）２ＣＨ２ＣＨ２ＣＨ２であり；
Ｘは、Ｒ２が（ＣＨ２ＣＨ２Ｏ）ｎまたは（ＣＨ２ＣＨ（ＣＨ３）Ｏ）ｎであるときはなく、そうでなければＸは、Ｏ、ＮＲ４またはＳであり；
Ｒ３は、ないか、Ｃ（＝Ｏ）、Ｃ（＝Ｏ）ＣｊＨ２ｊ、Ｃ１〜Ｃ６アルキル、フェニル、またはＣ１〜Ｃ６アルキルフェニルであり；
Ｒ４は、Ｈまたはメチルであり；
Ｒ５は、Ｈ、Ｃ１〜Ｃ６アルキル、またはフェニルであり；
Ｒ６は、ＨまたはＣ１〜Ｃ１２アルキルであり；
ｍは、１〜９であり；
ｎは、２〜１０であり；そして
ｊは、１〜６である。
【００１５】
好ましくは、式（Ｉ）において、
Ｒ１は、Ｃｌ、Ｂｒ、Ｃ１〜Ｃ４アルコキシ、またはフェノキシであり；
Ｒ２は、Ｃ１〜Ｃ６アルキルであり；
Ｘは、ＯまたはＮＲ４であり；
Ｒ３は、Ｃ（＝Ｏ）またはＣ１〜Ｃ６アルキルフェニルであり；
Ｒ４は、Ｈまたはメチルであり；
Ｒ５は、Ｈであり；そして
Ｒ６は、Ｃ４〜Ｃ１２ｔ−アルキルである。
【００１６】
最も好ましくは、式（Ｉ）において、
Ｒ１は、メトキシであり；
Ｒ２は、Ｃ２〜Ｃ３アルキルであり；
Ｘは、Ｏであり；
Ｒ３は、Ｃ（＝Ｏ）であり；
Ｒ４は、Ｈまたはメチルであり；
Ｒ５は、Ｈであり；そして
Ｒ６は、ｔ−ブチルである。
【００１７】
式（Ｉ）の化合物は、当該技術分野で公知の方法を用いて作製され得る。式（Ｉ）の２つの好ましい化合物は、２−｛２’−ヒドロキシ−３’−ｔｅｒｔ−ブチル−５’［３’’−（４’’’−ビニルベンジルオキシ）プロポキシ］フェニル｝−５−メトキシ−２Ｈ−ベンゾトリアゾール；
【００１８】
【化３】
0005448166.tif 000011
および２−［２’−ヒドロキシ−３’−ｔｅｒｔ−ブチル−５’−（３’’−メタクリロイルオキシプロポキシ）フェニル］−５−メトキシ−２Ｈ−ベンゾトリアゾール；
【００１９】
【化４】
0005448166.tif 000012
である。
【００２０】
本発明のデバイス材料は、中波長〜長波長（４３０ｎｍ〜５００ｎｍ）青色光を減衰する重合可能な黄色色素を含む。多くのこのような黄色色素は公知であり、そして、例えば、この色素は以下の構造を有し
【００２１】
【化５】
0005448166.tif 000013
そして米国特許第７，０９８，２８３号；同第６，８７８，７９２号；同第６，３２０，００８号；および同第６，３１０，２１５号に記載のようなものである。本発明のデバイス材料における使用のために適切な好ましい重合可能な黄色色素は式（ＩＩ）のようなものである：
【００２２】
【化６】
0005448166.tif 000014
ここで、式（ＩＩ）について
Ｒ’およびＲ’’は、独立にＨまたはＣＨ３であり；
Ｒ６およびＲ７は、独立にＨ、Ｃ１〜Ｃ２０アルキル、ＯＣＨ３、ＯＣ２Ｈ５、ＯＣ３Ｈ７、またはＯＣ４Ｈ９であり；
ｉおよびｊは、独立に１または２であり；
Ｒ８、Ｒ９、Ｒ１０およびＲ１１は、独立に、単独または任意の組み合わせの、炭素、水素、ケイ素、酸素、窒素、リン、硫黄、塩素、臭素、またはフッ素かな成る１０原子までのアクリル有機スペーシング基であり；
ｋおよびｍは、独立に１〜６であり；
ｌおよびｎは、独立に０〜６であり；
Ｘは、０、ＮＨ、ＮＲ５であり；そして
Ｒ５は、Ｃ１〜Ｃ１０アルキルである。
【００２３】
式（ＩＩ）の最も好ましい化合物は、Ｎ，Ｎ−ビス−（２−メタクロイルオキシエチル）−（４−フェニルアゾ）アニリン：
【００２４】
【化７】
0005448166.tif 000015
である。
【００２５】
なおより好ましいのは、式（ＩＩＩ）の重合可能な黄色色素であり：
【００２６】
【化８】
0005448166.tif 000016
ここで、式（ＩＩＩ）について
Ｒは、ＨまたはＣＨ３であり；
Ｒ１は、Ｈ、Ｃ１〜Ｃ２０アルキル、ＯＣＨ３、ＯＣ２Ｈ５、ＯＣ３Ｈ７またはＯＣ４Ｈ９であり；
ａおよびｂは、独立に１または２であり；
Ｒ２は、Ｒ１、ＯＨ、ＮＨ２、ＮＨＲ５、Ｎ（Ｒ５）２、ＳＨ、ＳＲ５、ＯＲ５、ＯＳｉ（Ｒ５）３、またはＳｉ（Ｒ５）３であり；
Ｒ３は、上記色素部分に直接結合され、そして６炭素原子までのアルキル基からなり；
Ｒ４は、単独または任意の組み合わせの、炭素、水素、ケイ素、酸素、窒素、リン、硫黄、塩素、臭素、またはフッ素を含む１０原子までのアクリル有機スペーシング基であり；
Ｘは、Ｏ、ＮＨ、ＮＲ５であり；
Ｒ５は、Ｃ１〜Ｃ１０アルキルであり；
ｄ、ｅ、ｇ、およびｈは、独立に０〜４の整数であり；そして
ｃおよびｆは、独立に１〜４の整数である。
【００２７】
式（ＩＩＩ）の最も好ましい化合物は、Ｎ−２−［３−（２’−メチルフェニルアゾ）−４−ヒドロキシフェニル］エチルメタクリルアミド：
【００２８】
【化９】
0005448166.tif 000017
である。
【００２９】
式（ＩＩ）および（ＩＩＩ）の重合可能な黄色色素は公知であり、そして米国特許第５，４７０，９３２号に記載され、その全体の内容は、本明細書によって参考として援用される。
【００３０】
本発明の眼科デバイス材料は、この材料が上記で規定されたような必要な透過特徴を有するようにする所定量の式（Ｉ）のＵＶ吸収剤および所定量の重合可能な黄色色素を含む。一般に、これら材料は、０．５％〜４％、好ましくは１％〜３％、そして最も好ましくは１．５％〜２．５％の量の式（Ｉ）のＵＶ／短波長可視光吸収剤を含む。上記材料は、一般に、０．００１％〜０．５％、好ましくは０．０１％〜０．１％、そして最も好ましくは０．０１％〜０．０５％の量の重合可能な黄色色素を含む。
【００３１】
多くのデバイス形成モノマーは当該技術分野で公知であり、そして、とりわけ、アクリル含有モノマーおよびシリコーン含有モノマーの両方を含む。例えば、米国特許第７，１０１，９４９号；同第７，０６７，６０２号；同第７，０３７，９５４号；同第６，８７２，７９３号；同第６，８５２，７９３号；同第６，８４６，８９７号；同第６，８０６，３３７号；同第６，５２８，６０２号；および同第５，６９３，０９５号を参照のこと。ＩＯＬの場合には、任意の公知のＩＯＬデバイス材料が、本発明の組成物における使用に適切である。好ましくは、この眼科デバイス材料は、アクリルデバイス形成モノマーまたはメタクリルデバイス形成モノマーを含む。より好ましくは、このデバイス形成モノマーは、式（ＩＶ）のモノマーを含む：
【００３２】
【化１０】
0005448166.tif 000018
ここで：
Ａは、Ｈ、ＣＨ３、ＣＨ２ＣＨ３、ＣＨ２ＯＨであり；
Ｂは、（ＣＨ２）ｍまたは［Ｏ（ＣＨ２）２］ｚであり；
Ｃは、（ＣＨ２）ｗであり；
ｍは、２〜６であり；
ｚは、１〜１０であり；
Ｙは、ないか、Ｏ、Ｓ、またはＮＲ’であり、但しＹがＯ、Ｓ、またはＮＲ’であるとき、そのときはＢは（ＣＨ２）ｍであり；
Ｒ’は、Ｈ、ＣＨ３、Ｃｎ’Ｈ２ｎ’＋１（ｎ’＝１〜１０）、イソ−ＯＣ３Ｈ７、Ｃ６Ｈ５、またはＣＨ２Ｃ６Ｈ５であり；
ｗは、０〜６であり、但しｍ＋ｗ≦８であり；そして
Ｄは、Ｈ、Ｃ１〜Ｃ４アルキル、Ｃ１〜Ｃ４アルコキシ、Ｃ６Ｈ５、ＣＨ２Ｃ６Ｈ５またはハロゲンである。
【００３３】
式（ＩＶ）の好ましいモノマーは、ＡがＨまたはＣＨ３であり、Ｂが（ＣＨ２）ｍであり、ｍが２〜５であり、ＹがないかまたはＯであり、ｗが０〜１であり、そしてＤがＨである。最も好ましいのは、２−フェニルエチルメタクリレート；４−フェニルブチルメタクリレート；５−フェニルペンチルメタクリレート；２−ベンジルオキシエチルメタクリレート；および３−ベンジルオキシプロピルメタクリレート；およびそれらの対応するアクリレートである。
【００３４】
式（ＩＶ）のモノマーは公知であり、そして公知の方法によって作製され得る。例えば、所望のモノマーの共役アルコールは、反応ベッセル中で、メチルメタクリレート、テトラブチルチタネート（触媒）、および４−ベンジルオキシフェノールのような重合阻害剤と合わせられ得る。この容器は、次いで、加熱されて反応を容易にし、そして反応を完了に駆動するために反応副産物を蒸留して除去し得る。代替の合成スキームは、メタクリル酸を共役アルコールに添加すること、およびカルボジイミドで触媒すること、または上記共役アルコールを、メタクリロイルクロライドおよびピリジンまたはトリエチルアミンのような塩基と混合することを含む。
【００３５】
本発明の材料は、一般に、合計、少なくとも約７５％の、好ましくは少なくとも約８０％のデバイス形成モノマーを含む。
【００３６】
デバイス形成モノマー、式（Ｉ）のＵＶ吸収剤、および重合可能な黄色色素に加え、本発明のデバイス材料は、架橋剤を含む。本発明のデバイス材料で用いられる架橋剤は、１つ以上の不飽和基を有する任意の末端がエチレン性の不飽和化合物であり得る。適切な架橋剤は、例えば：エチレングリコールジメタクリレート；ジエチレングリコールジメタクリレート；アリルメタクリレート；１，３−プロパンジオールジメタクリレート；２，３−プロパンジオールジメタクリレート；１，６−ヘキサンジオールジメタクリレート；１，４−ブタンジオールジメタクリレート；ＣＨ２＝Ｃ（ＣＨ３）Ｃ（＝Ｏ）Ｏ−（ＣＨ２ＣＨ２Ｏ）ｐ−Ｃ（＝Ｏ）Ｃ（ＣＨ３）＝ＣＨ２ここでｐ＝１〜５０；およびＣＨ２＝Ｃ（ＣＨ３）Ｃ（＝Ｏ）Ｏ（ＣＨ２）ｔＯ−Ｃ（＝Ｏ）Ｃ（ＣＨ３）＝ＣＨ２ここでｔは３〜２０；およびそれらの対応するアクリレートを含む。好ましい架橋モノマーは、ＣＨ２＝Ｃ（ＣＨ３）Ｃ（＝Ｏ）Ｏ−（ＣＨ２ＣＨ２Ｏ）ｐ−Ｃ（＝Ｏ）Ｃ（ＣＨ３）＝ＣＨ２であり、ここでｐは、数平均分子量が約４００、約６００、または約１０００であるような値である。
【００３７】
一般に、架橋成分の合計量は、少なくとも０．１重量％であり、そして残りの成分の個性および濃度ならびに所望の物理的性質に依存して、約２０重量％までの範囲であり得る。架橋成分の好ましい濃度範囲は０．１％〜１７％（ｗ／ｗ）である。
【００３８】
本発明のデバイス材料のための適切な重合開始剤は、熱開始剤および光開始剤を含む。好ましい熱開始剤は、ｔ−ブチル（ペルオキシ−２−エチル）ヘキサノエートおよびジ−（ｔｅｒｔ−ブチルシクロヘキシル）ペルオキシジカーボネート（Ａｋｚｏ  Ｃｈｅｍｉｃａｌｓ  Ｉｎｃ．、Ｃｈｉｃａｇｏ、ＩｌｌｉｎｏｉｓからＰｅｒｋａｄｏｘ（登録商標）１６として市販さている）のようなペルオキシフリーラジカル開始剤を含む。開始剤は、代表的には、約５％（ｗ／ｗ）以下の量で存在する。フリーラジカル開始剤は、化学的に形成されるポリマーの一部にならないので、開始剤の合計量は、通例、その他の成分の量を決定するとき含まれない。
【００３９】
好ましくは、上記成分およびそれらの比率は、本発明のデバイス材料が、本発明の材料を４ｍｍ以下の切開を通って挿入されるべきＩＯＬにおける使用に特に適するようにさせる以下の性質を所有するように選択される。簡便のために、このデバイス材料は、レンズ材料と称され得る。
【００４０】
このレンズ材料は、好ましくは、乾燥状態において、Ａｂｂｅ屈折計によって５８９ｎｍ（Ｎａ光源）で測定されるとき少なくとも約１．５０の屈折率を有する。所定の光学部の直径について、１．５０未満の屈折率を有する材料から作製された光学部（ｏｐｔｉｃｓ）は、より高い屈折率を有する材料から作製される同じ屈折力の光学部より必然的により厚い。従って、約１．５０より低い屈折率を有する材料から作製されたＩＯＬ光学部は、一般に、ＩＯＬ移植のために相対的により大きい切開を必要とする。
【００４１】
レンズ材料の褶曲（ｆｏｌｄｉｎｇ）および非褶曲（ｕｎｆｏｌｄｉｎｇ）特徴に影響するレンズ材料のガラス転移温度（「Ｔｇ」）は、好ましくは約２５℃未満であり、そしてより好ましくは約１５℃未満である。Ｔｇは、示差走査熱量計によって１０℃／分で測定され、そして熱容量増加の半分高さとして決定される。
【００４２】
上記レンズ材料は、少なくとも７５％、好ましくは少なくとも９０％、そして最も好ましくは少なくとも１００％の伸長（破壊におけるひずみ）を有する。この性質は、褶曲されるとき、レンズが一般に割れ、裂けまたは分割しないことを示す。ポリマーサンプルの伸長は、２０ｍｍの全長、１１ｍｍのグリップ領域中の長さ、２．４９ｍｍの全幅、０．８３３ｍｍの狭いセクションの幅、８．８３ｍｍのフィレット半径、および０．９ｍｍの厚みをもつ、ダンベル形状張力試験片に対して決定される。試験は、２３±２℃および５０±５％相対湿度の標準実験室条件で張力テスターを用いてサンプルに対して実施される。グリップ距離は１１ｍｍにセットされ、そしてクロスヘッド速度は５００ｍｍ／分でセットされ、そしてサンプルは破損するまで引かれる。破壊におけるひずみは、当初のグリップ距離に対して破損における位置ずれの割合として報告される。破壊における応力は、サンプルに対する最大負荷で算出され、代表的には、初期領域が一定のままであると仮定して、サンプルが破壊されるときの負荷である。ヤング率は、直線状弾性領域にある応力−ひずみ曲線の瞬時傾斜から算出される。２５％割線率は、０％ひずみと２５％ひずみとの間の応力−ひずみ曲線上に引かれる直線の傾きとして算出される。１００％の割線率は、０％ひずみと１００％ひずみとの間の応力−ひずみ曲線上に引かれる直線の傾きとして算出される。
【００４３】
本発明の材料から構築されるＩＯＬは、相対的により小さな切開を通って適合し得る小断面に巻かれるか、または褶曲され得る任意の設計であり得る。例えば、ＩＯＬは、１つの片または複数片の設計として知られるものであり得、そして光学部および支持部を備える。この光学部は、レンズとして供されるその部分である。上記支持部は上記光学部に取り付けられ、そしてこの光学部を目の中の適正な場所に保持する。この光学部および支持部は、同じまたは異なる材料からであり得る。複数片のレンズは、光学部および支持部が別個に作製され、そして次にこれら支持部が光学部に取り付けられるのでそのように呼ばれる。単一片のレンズでは、この光学部および支持部は、１片の材料から形成される。材料に依存して、上記支持部は次いでこの材料から切断されるか、または旋盤加工され、ＩＯＬを生成する。
【００４４】
ＩＯＬに加え、本発明の材料はまた、コンタクトレンズ、角膜補綴具、および角膜インレーまたは角膜リングのようなその他の眼科デバイスとしての使用に適する。
【００４５】
本発明は以下の実施例によりさらに説明され、これらは、限定的ではなく、例示であることが意図される。
【実施例】
【００４６】
（実施例１：２−［２’−ヒドロキシ−３’−ｔｅｒｔ−ブチル−５’−（３’’−メタクリロイルオキシプロポキシ）フェニル］−５−メトキシ−２Ｈ−ベンゾトリアゾール（「ＵＶ１３」）をＮ−２−［３−（２’−メチルフェニルアゾ）−４−ヒドロキシフェニル］エチルメタクリルアミド（「ＡＬ８７３９」）と組み合わせて含むアクリルデバイス材料）
２−フェニルエチルアクリレート（ＰＥＡ）、２−フェニルエチルメタクリレート（ＰＥＭＡ）、および１，４−ブタンジオールジアクリレート（ＢＤＤＡ）からなる６０グラムのモノマー希釈処方物を、６５：３０：３．２重量部の比率でこれら３つのモノマーを一緒に混合することにより調製した。２．５％のＵＶ吸収剤ストック処方物を、０．５グラムのＵＶ１３を１９．５グラムのＰＥＡ／ＰＥＭＡ／ＢＤＤＡ処方物中に溶解することにより調製した。最後に、０．２５％のＡＬ８７３９を含む第２のストック処方物を、０．２５グラムのＡＬ８７３９を９．７５グラムのＰＥＡ／ＰＥＭＡ／ＢＤＤＡ処方物中に溶解することにより調製した。
【００４７】
０．２％〜２％のＵＶ１３を０．０１％〜０．０４％のＡＬ８７３９とともに含む１７つのＰＥＡ／ＰＥＭＡ／ＢＤＤＡ処方物、およびＡＬ８７３９を含まない１つのコントロール（１７）を、２つのストック処方物を、ＰＥＡ／ＰＥＭＡ／ＢＤＤＡ希釈処方物で、表２に提供される比率で混合することにより調製した。
【００４８】
表２．ＡＬ８７３９と組み合わせたＵＶ１３のＰＥＡ／ＰＥＭＡ処方物の調製スキーム
【００４９】
【表２】
0005448166.tif 000019
各処方物は、Ｐｅｒｋｉｎ−Ｅｌｍｅｒ  Ｌａｍｂｄａ  ３５機器を用い、ＩＯＬの中央厚みに相応な相関関係を提供する、１ｍｍの経路長の石英セル中のＵＶ−可視透過分光学によって分析した。ＰＥＡ／ＰＥＭＡ／ＢＤＤＡ処方物でのバックグラウンド補正を実施した後、１６つの処方物の各々を３００ｎｍ〜８００ｎｍで分析した。得られた透過スペクトルを図１に示す。
【００５０】
各処方物に、ボルテックス混合によって溶解された、０．５％のビス−（４−ｔｅｒｔ−ブチルシクロヘキシルペルオキシ）ジカーボネート（Ｐｅｒｋａｄｏｘ−１６、Ａｋｚｏ  Ｃｏｒｐ．）開始剤を添加した。混合後、各処方物を、０．２μｍ膜フィルターに通され、そして窒素でパージした。最後に、各処方物を、ポリプロピレン鋳型中にキャストし、８０℃で１時間、９０℃で１時間および１００℃で１時間、プログラム可能な温度オーブン中で硬化することにより１ｃｍ×２ｃｍ×約１ｍｍの矩形フィルム（「スラブ」）を形成した。
【００５１】
硬化後、これらフィルムを鋳型から出し、そしてさらなる処理のための標識されたポリプロピレン組織カプセル中に置いた。これらフィルムサンプルを、アセトンでＳｏｘｈｌｅｔ抽出し、空気中で乾燥し、そして６０℃で減圧下（０．１インチＨｇ未満）で乾燥し残存アセトンを除去した。
【００５２】
（実施例２：変動するレベルのＡＬ８７３９発色団を有する２％ＵＶ１３および２％ｏＭＴＰの比較実施例）
この実施例は、従来のベンゾトリアゾールＵＶ吸収剤、ｏＭＴＰ（オルト−メタアリルＴｉｎｕｖｉｎ  Ｐ）の、本発明の材料について特定されたタイプのＵＶ／短波長可視光吸収剤との比較を提供する。別のストックの２．５６％ｏＭＴＰ溶液を、０．２５０グラムのｏＭＴＰを、９．７５２グラムの実施例１で上記に記載されたＰＥＡ／ＰＥＭＡ／ＢＤＤＡモノマー希釈物中に溶解することにより調製した。０．２５％のＡＬ８７３９重合可能な黄色色素を含むストック処方物溶液をまた、以下に記載のような比較処方物を調製することで採用した。
【００５３】
５つのｏＭＴＰ処方物を、表３に提供されるスキームに従って、ストック処方物溶液を組み合わせることにより、０％、０．０１％、０．０２％、０．０３％および０．０４％のＡＬ８７３９重合可能な黄色色素とともに２％のｏＭＴＰを含んで調製した。
【００５４】
【表３】
0005448166.tif 000020
各処方物に、ボルテックス混合によって溶解された、０．５％のビス−（４−ｔｅｒｔ−ブチルシクロヘキシルペルオキシ）ジカーボネート（Ｐｅｒｋａｄｏｘ−１６、Ａｋｚｏ  Ｃｏｒｐ．）開始剤を添加した。混合後、各処方物を、０．２μｍ膜フィルターを通し、そして窒素でパージした。最後に、各処方物を、ポリプロピレン鋳型中にキャストし、８０℃で１時間、９０℃で１時間および１００℃で１時間、プログラム可能な温度オーブン中で硬化することにより１ｃｍ×２ｃｍ×約１ｍｍの矩形フィルム（「スラブ」）を形成した。
【００５５】
硬化後、これらフィルムを鋳型から出し、そしてさらなる処理のための標識されたポリプロピレン組織カプセル中に置いた。これらフィルムサンプルを、アセトンでＳｏｘｈｌｅｔ抽出し、空気中で乾燥し、６０℃で減圧下（０．１インチ未満Ｈｇ）で乾燥し、残存アセトンを除去した。抽出および減圧乾燥の後、フィルムサンプルを、Ｌａｂ  Ｓｐｈｅｒｅ  ＲＳＡ−ＰＥ−２０一体化スフェアを装備したＰｅｒｋｉｎ−Ｅｌｍｅｒ  Ｌａｍｂｄａ  ３５機器を用い、３００ｎｍ〜８００ｎｍのＵＶ−可視透過分光学によって分析した。同様に、実施例１からのフィルム１〜４および１７もまた、比較のためにＵＶ−可視透過分光器学によって分析した。
【００５６】
結果は図２に示され、これは、実施例１の処方物１〜４および１７、ならびに実施例２の１〜５のスペクトル比較を提供する。表４は、図２中の透過データからの１％ＵＶカットオフおよび１０％ＵＶカットオフに対する波長を提供する。ｏＭＴＰのような従来のベンゾトリアゾールＵＶ吸収剤は、ＵＶ１３のような式（Ｉ）のＵＶ／短波長可視光吸収剤と比較したとき、短波長可視領域（４１０ｎｍ〜４３０ｎｍ）における顕著なカットオフを提供しない。４００ｎｍ〜５００ｎｍの青色光の全体の減衰は、ＡＬ８７３９重合可能黄色色素の添加によって維持され、そして４５０ｎｍで提供される％Ｔ値によって示される。
【００５７】
実施例１（ＵＶ１３およびＡＬ８７３９）処方物１〜４のすべてについて１％カットオフは４２１ｎｍ〜４２３ｎｍの間にあり、そして１０％カットオフは４２６．５ｎｍ〜４３２ｎｍの範囲にある。対照的に、実施例２（ｏＭＴＰおよびＡＬ８７３９）処方物１〜４では、１％カットオフは３９６．５〜３９９ｎｍの範囲にあり、そして１０％カットオフは４０１．５ｎｍ〜４１３ｎｍの範囲にある。この比較は、ｏＭＴＰ処方物（実施例２）に対してＵＶ１３処方物（実施例１）による短波長可視光領域（４１０〜４３０）における改良されたカットオフを示す。４５０ｎｍの透過は、青色光減衰の指標であり、そしてＵＶ１３処方物とｏＭＴＰ処方物との間の差異は、各異なるＡＬ８７３９濃度について約６％Ｔである。
【００５８】
【表４】
0005448166.tif 000021
本発明を、特定の好ましい実施形態を参照して説明される；しかし、その特有または本質的特徴から逸脱することなくその他の特有の形態またはその改変物で具現化され得ることが理解されるべきである。上記に記載の実施形態は、従って、すべての点で例示であると考えられ、そして限定的ではなく、本発明の範囲は、先行する説明によってよりもむしろ添付の請求項によって示される。
【図１】
0005448166.tif 000028
【図２】
0005448166.tif 000029